(57)【要約】      （修正有）【課題】好みの絵や文字等を記載することができ、被着体への被着および被着体からの剥離を容易に行い得る装飾用紙を提供する。【解決手段】装飾用紙１は、多孔性のフィルムで構成され、多孔性に基づく凹凸を備え、凹凸の存在により筆記性を有する表面（一方の面）１１と、表面１１に対向し、多孔性に基づく凹凸を備え、凹凸の存在により水を付与した際に被着体に対する被着性を発現する裏面（他方の面）１２とを有する。また、フィルムは、半透明であり、その厚さが１００〜３００μｍである。【選択図】図２
0003214719.tif 000002
【実用新案登録請求の範囲】
【請求項１】
多孔性のフィルムで構成され、
前記多孔性に基づく凹凸を備え、該凹凸の存在により筆記性を有する一方の面と、
該一方の面に対向し、前記多孔性に基づく凹凸を備え、該凹凸の存在により水を付与した際に被着体に対する被着性を発現する他方の面とを有することを特徴とする装飾用紙。
【請求項２】
前記フィルムは、半透明である請求項１に記載の装飾用紙。
【請求項３】
前記フィルムは、その厚さが１００〜３００μｍである請求項１または２に記載の装飾用紙。
【請求項４】
前記フィルムは、その密度が０．８〜１．１ｇ／ｃｍ３である請求項１ないし３のいずれかに記載の装飾用紙。
【請求項５】
前記フィルムは、オレフィン系樹脂を含有する熱可塑性樹脂と、炭酸カルシウムおよび酸化チタンのうちの少なくとも一方を含有する白色粒子とを含む材料で構成されている請求項１ないし４のいずれかに記載の装飾用紙。
【請求項６】
前記フィルムは、基材層と、該基材層の両側にそれぞれ設けられ、前記一方の面を有する表面層および前記他方の面を有する裏面層とを備える請求項１ないし５のいずれかに記載の装飾用紙。
【考案の詳細な説明】
【技術分野】
【０００１】
本考案は、装飾用紙に関する。
【背景技術】
【０００２】
例えば、基材フィルムに塗工層を形成した塗工紙（特許文献１参照）や、単なる紙も水を付与すれば、ガラス板に被着（貼着）することができる。しかしながら、塗工紙は、ガラス板から剥離すると、塗工層の一部がガラス板に残存して、ガラス板が汚れてしまう。一方、紙は、ガラス板から剥離しようとしても、綺麗に剥がすことができず、再利用できなくなる。
【先行技術文献】
【特許文献】
【０００３】
【特許文献１】特開２００４−５０８４７号公報
【考案の概要】
【考案が解決しようとする課題】
【０００４】
本考案の目的は、好みの絵や文字等を記載することができ、被着体への被着および被着体からの剥離を容易に行い得る装飾用紙を提供することにある。
【課題を解決するための手段】
【０００５】
このような目的は、下記（１）〜（６）の本考案により達成される。
（１）  多孔性のフィルムで構成され、
前記多孔性に基づく凹凸を備え、該凹凸の存在により筆記性を有する一方の面と、
該一方の面に対向し、前記多孔性に基づく凹凸を備え、該凹凸の存在により水を付与した際に被着体に対する被着性を発現する他方の面とを有することを特徴とする装飾用紙。
（２）  前記フィルムは、半透明である上記（１）に記載の装飾用紙。
【０００６】
（３）  前記フィルムは、その厚さが１００〜３００μｍである上記（１）または（２）に記載の装飾用紙。
（４）  前記フィルムは、その密度が０．８〜１．１ｇ／ｃｍ３である上記（１）ないし（３）のいずれかに記載の装飾用紙。
【０００７】
（５）  前記フィルムは、オレフィン系樹脂を含有する熱可塑性樹脂と、炭酸カルシウムおよび酸化チタンのうちの少なくとも一方を含有する白色粒子とを含む材料で構成されている上記（１）ないし（４）のいずれかに記載の装飾用紙。
（６）  前記フィルムは、基材層と、該基材層の両側にそれぞれ設けられ、前記一方の面を有する表面層および前記他方の面を有する裏面層とを備える上記（１）ないし（５）のいずれかに記載の装飾用紙。
【図面の簡単な説明】
【０００８】
【図１】本考案の装飾用紙の実施形態を示す平面図である。
【図２】図１に示す装飾用紙の使用方法を説明するための図である。
【図３】図１に示す装飾用紙の使用時の状態を示す写真である。
【考案を実施するための形態】
【０００９】
以下、本考案の装飾用紙について、添付図面に示す好適実施形態に基づいて詳細に説明する。
図１は、本考案の装飾用紙の実施形態を示す平面図、図２は、図１に示す装飾用紙の使用方法を説明するための図、図３は、図１に示す装飾用紙の使用時の状態を示す写真である。
【００１０】
図１に示す装飾用紙１は、多孔性の二軸延伸フィルムで構成されている。このため、表面（一方の面）１１には多孔性に基づく微小な凹凸が存在し、この凹凸の存在により表面１１に適度な筆記性を備えている。また、消去性のある筆記具を用いれば、装飾用紙１の表面１１に繰り返して絵や文字等を記載することができる。一方、裏面（他方の面）１２にも多孔性に基づく微小な凹凸が存在し、この凹凸の存在により裏面１２に水を付与した際に被着体に対する被着性を発現する。
【００１１】
二軸延伸フィルムは、不透明（不透明度：９９％以上）であってもよいが、半透明であることが好ましい。半透明の二軸延伸フィルムを用いることにより、被着体がガラス板である場合に、特に見栄えが良くなる。
半透明の二軸延伸フィルムの不透明度は、５０〜８０％程度であることが好ましく、６０〜７０％程度であることがより好ましい。
【００１２】
また、二軸延伸フィルムの厚さは、１００〜３００μｍ程度であることが好ましく、１５０〜２５０μｍ程度であることがより好ましい。かかる厚さを有する二軸延伸フィルムであれば、装飾用紙１が不本意に折れて、取り扱い難くなることを防止することができる。
装飾用紙１の取り扱い性を向上させる観点からは、二軸延伸フィルムの剛度も適度であることが好ましい。
【００１３】
二軸延伸フィルムのＭＤ方向における剛度は、好ましくは１〜２０ｋＮ／ｍ程度であり、より好ましくは５〜１５ｋＮ／ｍ程度である。
一方、二軸延伸フィルムのＣＤ方向における剛度は、好ましくは１０〜５０ｋＮ／ｍ程度であり、より好ましくは２０〜４０ｋＮ／ｍ程度である。
【００１４】
また、二軸延伸フィルムの密度は、０．８〜１．１ｇ／ｃｍ３程度であることが好ましく、０．９〜１ｇ／ｃｍ３程度であることがより好ましい。
さらに、二軸延伸フィルムの空孔率は、１５〜６０％程度であることが好ましく、２５〜４５％程度であることがより好ましい。
【００１５】
装飾用紙１は、複層構造であっても、二軸延伸フィルムのみで構成される。二軸延伸フィルムは、その全体が二軸方向に既に延伸されている。このため、二軸延伸フィルムは、二軸方向に曲げ弾性が高く、折り癖が付き難い。
このような二軸延伸フィルムは、熱可塑性樹脂と白色粒子とを含む材料で構成されている。なお、二軸延伸フィルムの不透明度および色合いは、白色粒子の種類および配合量で調整することができる。
【００１６】
熱可塑性樹脂は、二軸延伸フィルムのマトリクスを形成する成分であり、その種類は特に制限されない。熱可塑性樹脂としては、例えば、エチレン系樹脂（高密度ポリエチレン、中密度ポリエチレン等）、プロピレン系樹脂（ポリプロピレン等）、シクロオレフィンコポリマー（ポリ（４−メチルペンタ−１−エン）、エチレン−環状オレフィン共重合体等）のようなオレフィン系樹脂；ポリアミド系樹脂（ナイロン−６、ナイロン−６，６、ナイロン−６，１０、ナイロン−６，１２等）；エステル系樹脂（ポリエチレンテレフタレート、ポリエチレンナフタレート、ポリブチレンテレフタレート、脂肪族ポリエステル等）；スチレン系樹脂（アタクティックポリスチレン、シンジオタクティックポリスチレン、スチレン−アクリロニトリル共重合体、アクリロニトリル−ブタジエン−スチレン共重合体等）；ポリカーボネート；ポリフェニレンスルフィド等が挙げられる。これらは、１種を単独で、または２種以上を混合して用いることができる。
【００１７】
これらの中でも、熱可塑性樹脂としては、オレフィン系樹脂を用いることが好ましく、プロピレン系樹脂、高密度ポリエチレンを用いることがより好ましく、プロピレン系樹脂を用いることがさらに好ましい。これらの熱可塑性樹脂を用いることにより、二軸延伸フィルムの生産性、加工容易性、耐水性、耐薬品性、リサイクル性を向上させることができるとともに、コストの削減を図ることができる。
【００１８】
プロピレン系樹脂としては、アイソタクティック、シンジオタクティックまたは他の立体規則性を示すポリプロピレンのようなプロピレン単独重合体、主成分としてのプロピレンとα−オレフィン（エチレン、ブテン−１、ヘキセン−１、ヘプテン−１，４−メチルペンテン−１等）との共重合体を用いることができる。
熱可塑性樹脂の二軸延伸フィルム中に含まれる量は、４４〜８９重量％程度であることが好ましく、５０〜８６重量％程度であることがより好ましい。これにより、十分な強度および空孔率を有する二軸延伸フィルムを得ることができる。
【００１９】
白色粒子の構成材料としては、例えば、炭酸カルシウム、酸化チタン、酸化ケイ素、硫酸バリウム、硫酸アルミニウム、酸化マグネシウム、酸化アルミニウム、酸化亜鉛等が挙げられる。これらの中でも、白色粒子の構成材料としては、炭酸カルシウムおよび酸化チタンのうちの少なくとも１種が好ましい。白色粒子の構成材料として炭酸カルシウムおよび酸化チタンの２種を用いる場合、例えば、炭酸カルシウムの白色粒子と酸化チタンの白色粒子とを組み合わせて用いることができる。
白色粒子の二軸延伸フィルム中に含まれる量は、１１〜５６重量％程度であることが好ましく、１４〜５０重量％程度であることがより好ましい。
【００２０】
二軸延伸フィルムには、必要に応じて、蛍光増白剤、熱安定剤、酸化防止剤、紫外線安定剤（光安定剤）、紫外線吸収剤、染料、顔料、分散剤、滑剤、帯電防止剤、粘着防止剤、ブロッキング防止剤、難燃剤等を混合してもよい。
【００２１】
本発明で用いる二軸延伸フィルムは、単層構造でもよいし、２層以上に積層された積層構造でもよい。
積層構造の例としては、例えば、基材層と、基材層の片面に積層され、表面１１を有する表面層とを備える２層構造、基材層と、基材層の両面にそれぞれ積層され、表面１１を有する表面層および裏面１２を有する裏面層とを有する３層構造を挙げることができる。
さらに、表面層と基材層との間に積層された中間層を備える４層以上の積層構造とすることもできる。したがって、例えば、３層構造の二軸延伸フィルムとしては、表面層／基材層／裏面層の構成、５層構造の二軸延伸フィルムの構成としては、表面層／中間層／基材層／中間層／裏面層の構成を例示することができる。
【００２２】
積層方法としては、特に限定されないが、例えば、複数の押出機により溶融した樹脂を、フィードブロックまたはマルチマニホールドにより一台のダイに導きダイ内で積層する方法（共押出）、溶融押出ラミネートにより積層する方法（溶融ラミ）等が挙げられる。
【００２３】
また、延伸方法としては、例えば、スクリュー型押出機に接続されたＴダイやＩダイを使用して溶融樹脂をシート状に押し出し成形した後、該シートを、ロール群の周速差を利用した縦延伸とテンターオーブンを利用した横延伸とを組み合わせた逐次二軸延伸にて延伸する方法、テンターオーブンとリニアモーターの組み合わせによる同時二軸延伸にて延伸する方法、前記シートをカットしパンタグラフ型延伸装置を用いて同時二軸延伸する方法等が挙げられる。
【００２４】
延伸温度は、使用する熱可塑性樹脂の種類によっても異なり特に限定されないが、熱可塑性樹脂の融点より２〜６０℃低い温度であることが好ましい。例えば、熱可塑性樹脂がプロピレン単独重合体（融点１５５〜１６７℃）である場合、延伸温度は、１５２〜１６４℃程度であることが好ましく、熱可塑性樹脂が高密度ポリエチレン（融点１２１〜１３４℃）である場合、延伸温度は、１１０〜１２０℃程度であることが好ましい。
また、延伸速度は、２０〜３５０ｍ／分程度であることが好ましい。
【００２５】
図１に示す装飾用紙１は、てるてる坊主（所定の図形）の形状をなしているが、その他、傘、合羽、雲、太陽、星、月、サンタ、トナカイ、ソリ、モミの木等、如何なる形状であってもよい。また、使用前に、正方形状または長方形状の装飾用紙１から所定の形状を切り出すようにしてもよい。
また、装飾用紙１を被着させる被着体としては、例えば、ガラス板（窓ガラス）、風呂場の壁面、洗面所の鏡面等が挙げられるが、ガラス板が好ましい。装飾用紙１に絵や文字等を記載して、窓ガラスに貼れば、室内を装飾することができる。
【００２６】
次に、装飾用紙１の使用方法について、図２および図３に基づいて説明する。
まず、表面１１に好みの絵や文字等を記載する。このとき、消去性のある筆記具を用いれば、装飾用紙１の表面に繰り返して絵や文字等を記載することができる。
次に、裏面１２に水を付与することにより被着性を発現させ、窓ガラスに被着させる（図３も参照）。
一方、装飾用紙１を被着体から剥離する場合には、その一部が被着体に残存することなく、綺麗に除去することができる。
【００２７】
以上、本考案の装飾用紙について説明したが、本考案はこれに限定されるものではなく、例えば、装飾用紙を構成する各部は、同様の機能を発揮する構成と置換することができ、また、任意の構成が追加されてもよい。
例えば、前記実施形態では、フィルムとして二軸延伸フィルムを用いる場合を代表に説明したが、フィルムには、無延伸フィルムや一軸延伸フィルムを用いることもできる。
【符号の説明】
【００２８】
１          装飾用紙
１１        表面
１２        裏面
【図１】
0003214719.tif 000003
【図２】
0003214719.tif 000004
【図３】
0003214719.tif 000005